(57)【要約】【課題】糊付け時のカールの発生及び壁に貼付した後の捲れが無いだけでなく、貼付後の糊が完全に乾燥した後に目開きが生じない壁紙を提供すること。【解決手段】意匠性を付与する上層部と、該上層部を支えて施工性を付与する裏打ち紙からなる壁紙において、前記裏打ち紙としてステキヒトサイズ度が１０秒以上である片艶紙を用いることを特徴とする壁紙。【選択図】    なし【特許請求の範囲】
【請求項１】
意匠性を付与する上層部と、該上層部を支えて施工性を付与する裏打ち紙からなる壁紙において、前記裏打ち紙としてステキヒトサイズ度が１０秒以上である片艶紙を用いることを特徴とする壁紙。
【請求項２】
前記片艶紙の坪量が４０ｇ／ｍ２以上１５０ｇ／ｍ２以下である、請求項１に記載された壁紙。
【発明の詳細な説明】
【０００１】
【発明の属する技術分野】
本発明は、施工が容易な壁紙に関し、特に、糊付け時にカールが発生せず壁面への貼付後も捲れなどが発生しないだけでなく、糊が完全に乾いた後の隣接する壁紙同士の繋目部分に目開きが生じない壁紙に関する。
【０００２】
【従来の技術】
ビニル壁紙、紙壁紙、オレフィン壁紙等の一般壁紙は、意匠性を持たせる上層部と、該上層部を支え施工性を付与する裏打ち紙の２層構造より成っている。これらの壁紙は、澱粉や酢酸ビニル等の水系の糊によって壁に貼合される。この糊付け工程で、糊中の水が裏打ち紙に吸収されるために、壁紙が柔らかくなったり裏打ち紙が水分の増加によって伸びる。これによってカールの発生が大きくなるために壁面への壁紙の貼付作業が困難となり、貼付後の捲れが起き易い等の欠点があった。更に、壁に貼付して糊が完全に乾燥した後、裏打ち紙が収縮して隣接壁紙同士の繋目部分に隙間が生じる目開きという現象が発生し、意匠性を損なう等の欠点があった。
【０００３】
従来、糊付けしてもカールし難く、寸法安定性を改善した壁紙として、ポリアルキレングリコールを塗布する方法（特許文献１）、高収率パルプを使用する方法（特許文献２）、スルファミン酸グアニジン誘導体、表面サイズ剤、及びバインダーから成る配合液を塗布する方法（特許文献３）などが開示されているが、これらの方法によってもカールや目開きの発生を十分に防止することはできなかった。そこで、本発明者らは、カールや目開きの発生の改善について鋭意検討した結果、ヤンキードライヤーを用いて製造され、ステキヒトサイズ度が１０秒以上の片艶紙を裏打ち紙として用いることにより良好な結果を得ることができることを見出し、本発明に到達した。
【０００４】
【特許文献１】
特開２００１−８１７００号公報
【特許文献２】
特開平１１−３６１９７号公報
【特許文献３】
特開平１０−２７３８９６号公報
【０００５】
【発明が解決しようとする課題】
従って本発明の目的は、糊付け時のカールの発生及び壁に貼付した後の捲れが無いだけでなく、貼付後の糊が完全に乾燥した後に目開きが生じない壁紙を提供することにある。
【０００６】
【課題を解決するための手段】
本発明の上記の目的は、意匠性を付与する上層部と、該上層部を支えて施工性を付与する裏打ち紙からなる壁紙において、前記裏打ち紙としてステキヒトサイズ度が１０秒以上である片艶紙を用いることを特徴とする壁紙によって達成された。上記片艶紙の坪量は、４０ｇ／ｍ２〜１５０ｇ／ｍ２であることが好ましい。
【０００７】
【発明の実施の形態】
本発明の壁紙に用いる片艶紙は、成紙工程においてヤンキードライヤーで乾燥することにより製造される。この片艶紙は紙シートが伸びた状態のまま光沢の有るヤンキードライヤー面を写し取るように乾燥されるので、片面が高い光沢を有する。この片艶紙を裏打ち紙に用いて壁紙を作製すると、施工時の糊付け工程において壁紙のカールがほとんど発生しない。これは片艶紙が伸びた状態のまま乾燥されるため、水系の糊を塗っても伸びがほとんど生じないためと考えられる。本発明においては、上層部を片艶紙のいずれの面に設けても良い。上層部を非片艶面に設けると糊の量を減らしても張付けが可能となる。
【０００８】
ヤンキードライヤーによる乾燥条件は特に限定されるものではないが、一般に水分が３０〜７０％の湿紙シートを８０〜１４０℃のドライヤーシェルに接触させ、水分が３〜１０％程度になるまで乾燥させる。
これに対して、従来から一般に用いられていた両面とも非艶面の裏打ち紙を用いた壁紙に糊を塗ると、裏打ち紙が伸びるためにカールが発生しやすくなる。これは、非艶紙は乾燥工程において多筒式のドライヤーを用いるので、ドライヤー間を通過するときに紙が収縮し、結局、乾燥した状態では収縮が進んだ状態となっており、このまま成紙される。このような裏打ち紙を使用した壁紙は、糊付け時に吸収することによって高い伸びを示し、カールが発生し易くなると考えられる。
【０００９】
本発明で使用する片艶紙は、ステキヒトサイズ度が１０秒以上のサイズ性を示すことが必須である。水系糊を裏打ち紙に塗布すると糊中の水分が裏打ち紙側に移行し始める。ステキヒトサイズ度が１０秒未満であると、裏打ち紙への水分の移行が多くなり、この状態で壁に貼付すると、水分の蒸発に伴って裏打ち紙が縮み始め、完全に乾燥した状態では隣接する壁紙の境目で目開きが発生する。ステキヒトサイズ度が１０秒以上であれば、水系糊中の水の裏打ち紙への移動が抑制され、乾燥後の収縮が起り難くなるので、目開きが発生しなくなる。
因みに、通常の紙で目開きの発生を抑えるには、数百秒程度のステキヒトサイズ度が必要である。
【００１０】
ステキヒトサイズ度を１０秒以上にする方法としては、通常製紙分野で使用されている内添サイズ剤及び／又は表面サイズ剤を使用する方法がある。内添サイズ剤としては、ロジン系サイズ剤、アルキルケテンダイマー系サイズ剤、アルケニル無水コハク酸系サイズ剤等を使用することができる。表面サイズ剤としては、スチレン・マレイン酸系共重合体、スチレン・アクリル酸系共重合体、オレフィン・マレイン酸系共重合体、オレフィン・アクリル酸系共重合体等を使用することができる。通常、サイズ剤をパルプ絶乾重量に対して０．１重量％以上添加することによって、ステキヒトサイズ度を１０秒以上にすることができる。
【００１１】
本発明で使用する裏打ち紙の坪量は、４０ｇ／ｍ２以上１５０ｇ／ｍ２以下であることが好ましい。裏打ち紙の坪量が４０ｇ／ｍ２未満であると強度が低いので、壁紙に加工する際に、断紙が発生し易くなる。また、坪量が１５０ｇ／ｍ２を超えると、壁紙に加工した製品が硬くなりすぎ、施工が困難となるという欠点がある。
【００１２】
本発明品の壁紙は、裏打ち紙に片艶紙を用いることが特徴であり、壁紙に用いるビニル層、オレフィン層、紙層等の上層部は特に限定されるものではなく、適宜選択して用いることができる。
片艶紙の製造に当っては、木材パルプを使用することが好ましいが、非木材パルプ、有機合成繊維、無機繊維等の使用も可能である。更にステキヒトサイズ度を損なわない範囲で、定着剤、サイズ剤、填料、染料、紙力向上剤等の内添薬品を使用することも可能である。
【００１３】
【発明の効果】
本発明の壁紙は、水分を吸っても伸びないので、施工時にカールが発生せず施工が容易である上、壁に施工して乾燥した後に目開きが発生しない。
【００１４】
【実施例】
実施例１．
ＮＢＫＰ（ろ水度４００ｍｌ）が３０重量％とＬＢＫＰ（ろ水度４００ｍｌ）が５０重量％、ＴＭＰ（ろ水度２５０ｍｌ）が２０重量％からなるパルプ原料を用い、パルプ重量に対してロジンサイズ剤を０．５重量％添加し、硫酸バンドで抄紙ｐＨを４．５に調整した後、ヤンキードライヤーを備えた長網式抄紙機を用い、坪量が７０ｇ／ｍ２でステキヒトサイズ度が３０秒の片艶紙を作製した。この片艶紙を裏打ち紙として、ビニルペーストを２００ｇ／ｍ２塗工し、加熱してゲル化させた後、更にグラビア印刷を施してエンボス加工を行い、ビニル壁紙を作製した。
【００１５】
得られたビニル壁紙に、塗布量が約２５０ｇ／ｍ２となるように澱粉糊水溶液を塗布し、隣接する壁紙同士の絵柄が合うように重ねてベニア板に貼合し、重なる部分を壁紙同士が隙間無いようにカッターで切断して自然乾燥した。この施工における糊付け時のカール、貼合・カット時の捲れ、及び糊乾燥後の目開きの状況を観察して評価を行った。結果は表１に示した。
【００１６】
比較例１．
長網式で、多筒式ドライヤーを備えた抄紙機を使用したこと以外は、実施例１と同様にして坪量が７０ｇ／ｍ２でステキヒトサイズ度が３０秒の裏打ち紙を作製し、実施例１と同様にしてビニル壁紙を作製して評価を行った。
【００１７】
比較例２．
実施例１で使用したロジンサイズ剤を使用しなかったこと以外は実施例１と同様にして片艶紙を作製した。この片艶紙の坪量は７０ｇ／ｍ２でステキヒトサイズ度は１秒であった。以下実施例１と同様にしてビニル壁紙を作製し、評価を行った。
【表１】
2004292990.tif 000002
表１に示されるように、本発明のステキヒトサイズ度が１０秒以上である片艶紙を裏打ち紙としたビニル壁紙は、糊付け時にカールの発生が無く、貼合・カット時の捲れ、及び糊乾燥後の目開きの発生もなく、良好な施工性を示した。これに対して、比較例１の通常の紙を裏打ち紙としたビニル壁紙は、水分増加による伸びが大きいので、糊付け時にカールが発生し、貼合・カット時の捲れも発生した。また、比較例２のステキヒトサイズ度が１０秒未満である片艶紙を裏打ち紙としたビニル壁紙は、糊乾燥後の収縮が大きく、目開きの発生が見られた。
これらの結果は、本発明の有効性を実証するものである。